(57)【要約】【課題】生分解性繊維からなる、ロープ状物を用いた植物誘引ネットであって、ポリ乳酸系モノフィラメントの相対粘度（ηｒｅｌ）が３．３以上からなる事を特徴とし、生分解性を有し、且つ充分な強度を有する植物誘引ネットを提供する。【解決手段】生分解性繊維からなるロープ状物を用いた植物誘引ネットであって、上記生分解性繊維は、溶液粘度３．３以上のポリ乳酸系モノフィラメントであって、好ましくは、このポリ乳酸系モノフィラメントの初期強度が４．０ｃＮ／ｄｔｅｘ以上であり、さらに好ましくは、このロープ状物の繊度が２００ｄｔｅｘ以上のモノフィラメントを２本以上併せてなり、強力が４０Ｎ（ニュートン）以上である。【選択図】なし【特許請求の範囲】
【請求項１】
生分解性繊維からなる、ロープ状物を用いた植物誘引ネットであって、上記生分解性繊維は、相対粘度（ηｒｅｌ）が３．３以上であるポリ乳酸系モノフィラメントからなる事を特徴とする植物誘引ネット。
【請求項２】
上記ポリ乳酸系モノフィラメントの初期強度が４．０ｃＮ／ｄｔｅｘ以上である請求項１記載の植物誘引ネット。
【請求項３】
上記ロープ状物は繊度が２００ｄｔｅｘ以上のモノフィラメントを２本以上併せてなり、強力が４０Ｎ（ニュートン）以上である事を特徴とする請求項１又は２記載の植物誘引ネット。
【発明の詳細な説明】
【０００１】
【発明の属する技術分野】
本発明は、生分解性を有し、充分な強度を有し、扱いやすさも兼ね備えた植物誘引ネットに関する。
【０００２】
【従来の技術】
植物誘引ネットは長芋、きゅうりなどのように蔓を有する植物の栽培に際し、蔓をネットに絡みつかせて、その成長を助けるものである。一定間隔で立てた支柱にネットをフェンス状に張り巡らせて使用する場合もあれば、円弧状に曲げたパイプ材を一定間隔に差し込み、円弧に沿ってネットをトンネル状に張り巡らせて使用する場合もある。
【０００３】
これまで、強度などの問題から、ネットの材質はポリエチレン樹脂や、ポリプロピレン樹脂からなる繊維が使用されていた。ネットは、植物が成長して、例えば、長芋や、きゅうりを収穫する際に、蔓の根元で切断して処分する。しかしながら、蔓の絡まったネットは蔓とは分離できないため、一緒に処分する必要があった。
【０００４】
処分方法として、従来は野焼きによって処理してきたが、野焼きが条例により禁止される地域が多くなり、焼却場で焼却処理をする必要が出てきた。しかし、焼却場で焼却をするとコストが高く、処理に困っている現状である。
【０００５】
以上の問題点を考慮に入れた、埋め立てによって分解する繊維からなるネットが特許文献１、特許文献２に開示されている。
【０００６】
特許文献１は、単に生分解性繊維を編網したことを特徴とした、植物誘引ネットである。特許文献２は、植物繊維からなる蔓農作物用ネットである。植物繊維としては麻、綿が挙げられている。
【０００７】
これらどちらにおいても生分解はするものの、必要とされる誘引ネットの強力や扱いやすさまで検討されていない。生分解性樹脂からなる誘引ネットは、使用するモノフィラメントの強度が、従来のポリエチレン製モノフィラメントに比べて低く、誘引ネットにした場合ネットの強力が低く使用時に切断したり、ポリエチレン製と同強度にするにはネットの構成本数を増やす必要があり、ネットが太くなるために持ち運びや設置が困難になったり、コストが高くなる欠点があった。
【０００８】
【特許文献１】
特開２００２−１７１７３号公報
【特許文献２】
特開平９−２８２０１号公報
【０００９】
【発明が解決しようとする課題】
本発明は、従来の植物誘引ネットの上記問題点を解決し、使用するポリ乳酸系モノフィラメントの組成・物性を吟味することで、生分解性を有し、充分な強度を有し、扱いやすさも兼ね備えた、植物誘引ネットを提供することを目的とする。
【００１０】
【課題を解決するための手段】
上記課題は、生分解性繊維からなるロープ状物を用いた植物誘引ネットであって、上記生分解性繊維は、ポリ乳酸系モノフィラメントの相対粘度が３．３以上からなる生分解性植物誘引ネットにより解決される。
【００１１】
【発明の実施の形態】
本発明の生分解性植物誘引ネットは、生分解性繊維からなるロープ状物を用いた植物誘引ネットであって、上記生分解性繊維は、相対粘度３．３以上であるポリ乳酸系モノフィラメントからなる。
【００１２】
本発明の生分解性植物誘引ネットは、ポリ乳酸系モノフィラメントの相対粘度が３．３以上からなる事が必要である。充分な初期強度を持つモノフィラメントを得るにはモノフィラメントの相対粘度を３．３以上にする必要がある。上記値以上であれば、ロープ状物の構成本数を少なくても実用上充分な強力を持つ植物誘引ネットができる。逆に相対粘度が３．３未満であればポリ乳酸系モノフィラメントの強度が低くなり、ネットの強力を上げるためにネットの構成本数を増やす必要があり、誘引ネットに使用するには固いネットになってしまう。相対粘度は３．４〜３．９の範囲が好ましい。
【００１３】
本発明で使用するポリ乳酸系モノフィラメントは、ポリ乳酸を主成分とする樹脂であり、充分な初期強度を得るためにも結晶性のポリ乳酸を使用することが好ましく、融点が１５０℃以上である事が好ましい。さらに好ましくは融点が１６５℃以上である。
【００１４】
使用するポリ乳酸系モノフィラメントの初期強度は、４．０ｃＮ／ｄｔｅｘ以上である事が好ましい。上記強度以上であれば充分な強力を持ったネット状物を作製でき、又ネット状物の構成本数を少なくする事ができるために、ネットの重量を軽くすることで、設置時の作業者の負担を軽くする事ができる。
【００１５】
本発明に使用するポリ乳酸系モノフィラメントは加工時の熱セット時の収縮を抑えるために、１００℃×１５ｍｉｎの乾熱収縮率が８％以下である事が好ましく、さらに好ましくは５％以下である。
【００１６】
本発明の生分解性植物誘引ネットで使用するロープ状物は、単糸繊度２００ｄｔｅｘ以上のモノフィラメントを用いた方がネットの扱いがしやすい。特に、ネットをセットする際に、展帳ロープ部分にネットの穴を滑らせて張る工程があるなど、他の素材や、ロープ状物同士の摩擦が頻繁に起こる時などは、単糸繊度が２００ｄｔｅｘ以上であれば、毛羽立ちもなく、スムーズにネットを滑らせることが可能である。さらに好ましくは３００〜６００ｄｔｅｘである。
【００１７】
モノフィラメントの合わせ方としては、栽培する植物によって必要とする強力が異なる。必要とする強力に応じて、２本以上のモノフィラメントを撚り合わせるのが好ましい。撚り合わせ方としては、数本のモノフィラメントを撚り合わせた後、撚り合わせたモノフィラメントをさらに数本束ねて撚り合わせても構わない。
【００１８】
ロープ状物の強力は、４０Ｎ以上である事が好ましい。栽培する植物の種類によって必要とされる強力は異なるが、４０Ｎ未満の場合は植物が成長した際に植物の重量を支えられないばかりか、植物が成長してネット上に絡まった際に突風を受けた時など、予期せぬ大きな力を受けた時にロープ状物が切れてしまう問題がある。
【００１９】
又、長芋用などのようにロープ状物を展帳ロープ部とネット部に使用する場合には、高さが１ｍ以上になるうえ、広い面積に亘ってネット部を支える必要があり、特に展帳ロープ部の強力を強くする必要がある。そのため展帳ロープ部で使用する場合はロープ状物の強力が７８０Ｎ以上である事が好ましい。
【００２０】
【実施例】
以下に、本発明について実施例を用いて説明する。尚、本発明は以下の実施例に限定されるものではない。
【００２１】
（相対粘度ηｒｅｌ）
フェノール／テトラクロロエタン＝６０／４０（質量比）の混合溶媒に試料を１ｇ／ｄＬの濃度になるよう溶解し、２０℃でウベローデ粘度管を用いて相対粘度を測定した。
【００２２】
（強伸度の測定）
島津製作所製引っ張り試験機（ＲＴＭ−１００）を用い、試料長２０ｃｍ、速度２０ｃｍ／ｍｉｎで引っ張り試験を行った。破断強度を引っ張り強度、破断伸度を伸度とした。
【００２３】
（融点）
リガク製Ｔｈｅｒｍｏｐｌｕｓ  ＤＳＣ８２３０を使用して、昇温速度１０℃／ｍｉｎにて３０℃〜２００℃の温度範囲にて測定した。
【００２４】
（ネット状物の強力）
ＪＩＳ  （旧）Ｉ−１０４３準じて、試料長２０ｃｍ、速度２０ｃｍ／ｍｉｎで引っ張り試験を行った。
【００２５】
（扱い易さ試験）
高さ１．５ｍ、幅１００ｍのネットを作製し幅方向に折り畳み、展帳ロープにネット上部の穴を通し、ネットの端を引張って、ネットを張った。１０点試験を行い、引っ掛かりがなく扱い易い場合を○、毛羽立たないまでも引っかかりがあり扱いづらい場合を△、毛羽立ってしまう場合を×と判断した。
【００２６】
（植物誘引ネット強度試験）
扱い易さ試験に用いたのと同様のネットを用い、５月に長芋を約１０ｃｍ間隔で植え、１０月に長芋を収穫するまでの間の破損状況を観察した。破損個所が５個以下の場合を○、６〜１０個の場合を△、１１個以上の場合を×と判断した。
【００２７】
（生分解性試験）
１０月に長芋を収穫した後、蔓が絡まった状態で、ネットを巻き取った。巻き取ったネットと蔓の束は約３ｍの直径になった。ネットの巻き取りは、尿素をネット幅１ｍに対して約１ｇ程度の割合になるように、蒔きながら行った。１ヶ月後のネットの状況を観察した。ネットを構成しているモノフィラメントを軽く触ったらつぶれる程度分解していれば○、つぶれなければ×と判断した。
【００２８】
実施例１
ネット部に相対粘度３．７  融点１６７．６℃  強度５．２０ｃＮ／ｄｔｅｘ伸度３５．３％  １００℃乾熱収縮３．５％の繊度４２０ｄｔｅｘのポリ乳酸モノフィラメント３本撚り合わせたセットを更に３本撚り合わせて、計９本組のロープ状物を使用し、これを用いて４８ｃｍの角目ネットを作製した。展帳ロープ部には同じ４４０ｄｔｅｘのポリ乳酸モノフィラメントを９０本撚り合わせたロープ状物を使用して、長芋用ネットを試作した。
【００２９】
実施例２
相対粘度３．４  融点１５６．８℃  強度４．６７ｃＮ／ｄｔｅｘ  伸度３１．１％  １００℃乾熱収縮５．８％の繊度４２０ｄｔｅｘのポリ乳酸モノフィラメントを使用して、実施例１と同じ組織で長芋用ネットを試作した。
【００３０】
比較例１
溶液粘度２．５  融点１６８．５℃  強度３．００ｃＮ／ｄｔｅｘ  伸度２８．４％  １００℃乾熱収縮５．８％の繊度４２０ｄｔｅｘのポリ乳酸モノフィラメントを使用して、実施例１と同じ組織で長芋用ネットを試作した。
【００３１】
比較例２
他の生分解性樹脂（商品名：ビオノーレ）を使用したモノフィラメント。強度３．０ｃＮ／ｄｔｅｘ  伸度３５．０％  １００℃乾熱収縮１５．２％の繊度４２０ｄｔｅｘを使用して、実施例１と同じ組織で長芋用ネットを試作した。
【００３２】
【表１】
2004337116.tif 000002
【００３３】
実施例１、２はネットの扱い易さも良好で、使用時の破損も無く実使用は非常に良好であった。又、生分解性試験でも良好な分解性を示した。
【００３４】
比較例１はネット部、ロープ部ともに強力が低いため、ネット設置時に一部単糸切れが発生し、又ネットの破損も多かった。
【００３５】
比較例２はネット部、ロープ部ともに強力が低いため、ネット設置時に糸切れが発生し、又ネットの破損も非常に多かった。
【００３６】
【発明の効果】
本発明は、従来にはない生分解性を有しながら充分な強力を持ち、且つ扱いやすさも兼ね備えた、植物誘引ネットが得る事ができた。この植物誘引ネットは、長芋、きゅうりなどの栽培に好適であり、特に長芋のように作付け面積も広くかつ、背丈も高い場合には、支える植物の重量が重く、突風にも耐える必要があり、にネットの強力が必要とされており、より効果的である。
【図面の簡単な説明】
【図１】実施例で使用した、ネットの斜視図である。
【符号の説明】
１：展帳ロープ部
２：支柱
３：ネット部
【図１】
2004337116.tif 000003